(57)【要約】【課題】低粘度で、硬化性に優れ、（メタ）アクリル樹脂やシクロオレフィンポリマーを含めた各種プラスチックフィルム等への接着力に優れ、無色透明性にも優れたプラスチックフィルム等用活性エネルギー線硬化型接着剤組成物の提供。【解決手段】下記（Ａ）〜（Ｄ）成分を特定割合で含み、脂環式エポキシ基含有化合物及びオキセタニル基含有化合物を含まない、プラスチック製フィルム又はシート用活性エネルギー線硬化型接着剤組成物。  （Ａ）：エポキシ基を有する不飽和化合物と不飽和化合物を重合して製造され、ガラス転移温度が２０℃以上で、重量平均分子量が１，０００〜３０，０００である重合体  （Ｂ）：炭素数２〜１０個を有するポリオールのポリグリシジルエーテル  （Ｃ）：炭素数２〜１０個を有するジオールのジ（メタ）アクリレートを含むラジカル重合性化合物  （Ｄ）：光カチオン重合開始剤【選択図】なし【特許請求の範囲】
【請求項１】
下記（Ａ）〜（Ｄ）成分を含む組成物であって、組成物全体を基準として、（Ａ）成分を１〜４０重量％、（Ｂ）成分を１〜５０重量％、（Ｃ）成分を３０〜９７重量％及び（Ｄ）成分を０．５〜１０重量％の割合で含み、
脂環式エポキシ基を有する化合物及びオキセタニル基を有する化合物を含まない、
プラスチック製フィルム又はシート用活性エネルギー線硬化型接着剤組成物。
（Ａ）成分：（ａ１）エポキシ基及びエチレン性不飽和基を有する化合物〔以下、「単量体（ａ１）」という〕及び（ａ２）エチレン性不飽和基を有する化合物であって、単量体（ａ１）以外の化合物〔以下、「単量体（ａ２）」という〕を重合して得られた重合体であって、ガラス転移温度が２０℃以上であり、重量平均分子量が１，０００〜３０，０００である重合体
（Ｂ）成分：炭素数２〜１０個を有するポリオールのポリグリシジルエーテル
（Ｃ）成分：炭素数２〜１０個を有するジオールのジ（メタ）アクリレート（ｃ１）を含むラジカル重合性化合物
（Ｄ）成分：光カチオン重合開始剤
【請求項２】
（Ａ）成分において、単量体（ａ２）が、炭素数１〜１０のアルキル基を有するアルキル（メタ）アクリレート及び／又は芳香族ビニル化合物を含む請求項１記載のプラスチック製フィルム又はシート用活性エネルギー線硬化型接着剤組成物。
【請求項３】
（Ａ）成分が、全構成単量体単位中に、
単量体（ａ１）を１０〜８０重量％含み、
単量体（ａ２）として、炭素数１〜１０のアルキル基を有するアルキル（メタ）アクリレートを１０〜８０重量％及び芳香族ビニル化合物を１０〜８０重量％含み、
重量平均分子量が３，０００〜２０，０００の重合体である
請求項１又は請求項２に記載のプラスチック製フィルム又はシート用活性エネルギー線硬化型接着剤組成物。
【請求項４】
（Ａ）成分が、単量体（ａ１）としてグリシジルメタクリレートを含み、単量体（ａ２）としてメチルメタクリレート及びスチレンを含む重合体である
請求項２又は請求項３記載のプラスチック製フィルム又はシート用活性エネルギー線硬化型接着剤組成物。
【請求項５】
（Ａ）成分が単量体（ａ１）及び単量体（ａ２）を高温重合して得られた重合体である
請求項１〜請求項４のいずれか１項に記載のプラスチック製フィルム又はシート用活性エネルギー線硬化型接着剤組成物。
【請求項６】
（Ａ）成分が単量体（ａ１）及び単量体（ａ２）を１６０℃以上の温度で高温重合して得られた重合体である
請求項５に記載のプラスチック製フィルム又はシート用活性エネルギー線硬化型接着剤組成物。
【請求項７】
（Ｂ）成分が、炭素数４〜６個を有するアルカンジオールのジグリシジルエーテルである請求項１〜請求項６のいずれか１項に記載のプラスチック製フィルム又はシート用活性エネルギー線硬化型接着剤組成物。
【請求項８】
（Ｃ）成分が、（メタ）アクリロイル基を１分子中に３個以上有する化合物を、組成物全体を基準として４０重量％以上含まないことを特徴とする請求項１〜請求項７のいずれか１項に記載のプラスチック製フィルム又はシート用活性エネルギー線硬化型接着剤組成物。
【請求項９】
（Ｃ）成分が、前記（ｃ１）成分を、組成物全体を基準として４０〜９５重量％含むことを特徴とする請求項１〜請求項８のいずれか１項に記載のプラスチック製フィルム又はシート用活性エネルギー線硬化型接着剤組成物
【請求項１０】
（Ｄ）成分が、スルホニウム塩系光カチオン重合開始剤である請求項１〜請求項９のいずれか１項に記載のプラスチック製フィルム又はシート用活性エネルギー線硬化型接着剤組成物。
【請求項１１】
組成物全体を基準として、（Ａ）成分を２〜３０重量％、（Ｂ）成分を２〜４０重量％、（Ｃ）成分を４０〜９５重量％、（Ｄ）成分を１〜５重量％含有する請求項１〜請求項１０のいずれか１項に記載のプラスチック製フィルム又はシート用活性エネルギー線硬化型接着剤組成物。
【請求項１２】
さらに、（Ｅ）成分として光ラジカル重合開始剤を、組成物全体を基準として０．１〜１０重量％含有する請求項１〜請求項１１のいずれか１項に記載のプラスチック製フィルム又はシート用活性エネルギー線硬化型接着剤組成物。
【請求項１３】
プラスチック製フィルム又はシートの少なくとも一方が、シクロオレフィンポリマー又は（メタ）アクリル樹脂である請求項１〜請求項１２のいずれか１項に記載のプラスチック製フィルム又はシート用活性エネルギー線硬化型接着剤組成物。
【請求項１４】
基材に、請求項１〜請求項１２のいずれか１項に記載の組成物を塗工し、前記塗工面に他の基材を貼合し、前記基材のいずれかの側から活性エネルギー線を照射する積層体の製造方法であって、前記基材の両方又は一方がプラスチック製フィルム又はシートである積層体の製造方法。
【発明の詳細な説明】
【技術分野】
【０００１】
本発明は、紫外線、可視光、又は電子線等の活性エネルギー線の照射により、種々のプラスチック製フィルム又はシートを接着することが可能な活性エネルギー線硬化型接着剤組成物に関するものであり、さらに、液晶ディスプレイや有機ＥＬディスプレイ等に使用される各種光学フィルム又はシートの製造に好適に使用されるものであり、これら技術分野で賞用され得るものである。
尚、本明細書においては、アクリレート及び／又はメタクリレートを（メタ）アクリレートと、アクリロイル基及び／又はメタクリロイル基を（メタ）アクリロイル基と、アクリル酸及び／又はメタクリル酸を（メタ）アクリル酸と表す。
又、以下において、特に明示する必要がない場合は、プラスチック製フィルム又はシートをまとめて「プラスチックフィルム等」と表し、フィルム又はシートをまとめて「フィルム等」と表す。
【背景技術】
【０００２】
従来、プラスチックフィルム等の薄層被着体同士、又はプラスチックフィルム等の薄層被着体とこれと他の素材からなる薄層被着体とを貼り合わせるラミネート法においては、エチレン−酢酸ビニル共重合体やポリウレタン系重合体を含む溶剤型接着剤組成物を第１の薄層被着体に塗布して乾燥させた後、これに第２の薄層被着体をニップ・ローラー等にて圧着するドライラミネート法が主に行われている。
この方法で使用される接着剤組成物は、一般に組成物の塗布量を均一にするため溶剤を多く含むものであるが、このため乾燥時に多量の溶剤蒸気が揮散してしまい、毒性、作業安全性及び環境汚染性が問題となっている。
これらの問題を解決する接着剤組成物として、無溶剤系の接着剤組成物が検討されている。
【０００３】
無溶剤系接着剤組成物としては、２液型接着剤組成物及び紫外線又は電子線等の活性エネルギー線により硬化する接着剤組成物が広く用いられている。
２液型接着剤組成物としては、主に末端に水酸基を有するポリマーを主剤とし、末端にイソシアネート基を有するポリイソシアネート化合物を硬化剤とする、いわゆるポリウレタン系接着剤組成物が用いられている。しかしながら該組成物は、硬化に長時間を要するという欠点がある。
これに対して、活性エネルギー線硬化型接着剤組成物は、硬化速度が速いことから生産性に優れるため、近年使用される場面が増えてきている。
【０００４】
一方、液晶ディスプレイは、薄型、軽量及び省消費電力等の特長から、携帯電話、スマートフォン、及びタブレット等のモバイル機器に広く使用されている。又、パソコン、テレビ、カーナビゲーションシステムの各種ディスプレイにも普及している。又、有機ＥＬディスプレイも、モバイル機器を中心として、使用される場面が増えてきている。活性エネルギー線硬化型接着剤は、液晶ディスプレイや有機ＥＬディスプレイに使用される各種光学フィルム等の貼り合わせにも、広く使用されている。
【０００５】
光学フィルム等としては、防指紋やアンチグレア等の機能性を付与したハードコートフィルム、タッチパネルの前面板、偏光板、位相差フィルム、視野角補償フィルム、輝度向上フィルム、反射防止フィルム、防眩フィルム、レンズシート及び拡散シート等が挙げられ、これらには様々な種類のプラスチックが用いられている。
【０００６】
これらプラスチックの中でも、非晶性のシクロオレフィンポリマー及びポリメチルメタクリレートは、無色透明性や光学的等方性等、光学特性が特に優れるため、広く使用されている。
【０００７】
最近、静電容量方式のタッチパネルの普及により、多くの携帯電話がスマートフォンに置き換わったり、タブレット等の新しい製品が広まったりしている。又、有機ＥＬの性能向上により、有機ＥＬディスプレイが伸びてきている。このように、モバイル機器のディスプレイは現在も進化を続けているが、その際、光学フィルム等の構成を変えることがある。このとき、表面特性の全く異なるプラスチック材料を接着する必要性に迫られる場合がある。例えば、シクロオレフィンポリマーとポリメチルメタクリレートは、共に光学用途に広く使用されているプラスチック材料であるが、前者は非極性である一方、後者は高極性であり、両者の表面特性は全く異なる。このような異種材料でも両者を強力に接着し、しかも、硬化後に黄変や濁りを生じない、透明性にも優れた活性エネルギー線硬化型接着剤が求められている。
【０００８】
さらに、モバイル機器では、薄型・軽量化が重要な課題であるため、接着剤の厚さも薄くすることが求められている。接着剤を薄く塗工するためには、接着剤組成物の低粘度化が重要になってくる。ところが、無溶剤の活性エネルギー線硬化型接着剤を低粘度化しようとすると、（メタ）アクリレート系の活性エネルギー線硬化型接着剤で一般的に使用されているウレタン（メタ）アクリレートは、その粘度が高いために、使い難い。このため、（メタ）アクリレート系接着剤で、低粘度化と強い接着力を両立させることは、困難であった。
【０００９】
又、被着体の少なくとも一方がフィルムである場合、強い剥離接着力を要求されることが多いが、この剥離接着力を強くするためには、接着剤硬化物の動的粘弾性測定のｔａｎδを大きくする事と、接着剤の厚さを厚くすることが効果的である（非特許文献１）。言い換えると、接着剤の膜厚を３μｍ以下として、剥離接着力を強くすることは難しい。
【００１０】
しかし、多官能の脂肪族エポキシモノマーを主成分として、脂環式エポキシモノマー及び／又はオキセタンモノマーを含む光カチオン硬化型接着剤は、接着剤の厚さが薄くても、シクロオレフィンポリマーやトリアセチルセルロース等のプラスチック材料への接着力に優れることが開示されている（特許文献１）。
【００１１】
ところが、特許文献１に開示されている組成物は、カチオン硬化性が悪く、硬化に要するエネルギーが大きいという問題があった。このため、接着工程のラインスピードを遅くしたり、光源の数を増やしたりする必要があった。そこで、生産性の観点から、硬化性にも優れる活性エネルギー線硬化型接着剤、具体的には、ＵＶ−Ａ（３６５ｎｍ）で１，０００ｍＪ／ｃｍ2以下の照射量でも十分な接着力を発現する活性エネルギー線硬化型接着剤が望まれていた。
さらに、特許文献１に開示されている組成物は、ポリメチルメタクリレート等の（メタ）アクリル樹脂への接着力が不十分であるという問題があった。
【先行技術文献】
【非特許文献】
【００１２】
【非特許文献１】三刀基郷、接着、４７巻、８号、１２〜１５頁（２００３年）
【特許文献】
【００１３】
【特許文献１】特開２００８−６３３９７号公報（特許請求の範囲）
【発明の概要】
【発明が解決しようとする課題】
【００１４】
本発明は、上記問題に鑑みてなされたものであり、低粘度で、硬化性に優れ、ポリメチルメタクリレート等の（メタ）アクリル樹脂やシクロオレフィンポリマーを含めた各種プラスチックフィルム等への接着力に優れ、無色透明性にも優れたプラスチックフィルム等用活性エネルギー線硬化型接着剤組成物を提供することを目的とする。
【課題を解決するための手段】
【００１５】
本発明者らは、種々の研究の結果、特定の重合体、炭素数２〜１０個を有するポリオールのポリグリシジルエーテル、炭素数２〜１０個を有するジオールのジ（メタ）アクリレートを含むラジカル重合性化合物及び光カチオン重合開始剤を特定の割合で含む活性エネルギー線硬化型接着剤組成物が上記課題を解決することを見出し、本発明を完成させた。
【００１６】
本発明は、下記（Ａ）〜（Ｄ）成分を含む組成物であって、組成物全体を基準として、（Ａ）成分を１〜４０重量％、（Ｂ）成分を１〜５０重量％、（Ｃ）成分を３０〜９７重量％及び（Ｄ）成分を０．５〜１０重量％の割合で含み、
脂環式エポキシ基を有する化合物及びオキセタニル基を有する化合物を含まない、
プラスチック製フィルム又はシート用活性エネルギー線硬化型接着剤組成物に関する。
（Ａ）成分：（ａ１）エポキシ基及びエチレン性不飽和基を有する化合物〔以下、「単量体（ａ１）」という〕及び（ａ２）エチレン性不飽和基を有する化合物であって、単量体（ａ１）以外の化合物〔以下、「単量体（ａ２）」という〕を重合して得られた重合体であって、ガラス転移温度が２０℃以上であり、重量平均分子量が１，０００〜３０，０００である重合体
（Ｂ）成分：炭素数２〜１０個を有するポリオールのポリグリシジルエーテル
（Ｃ）成分：炭素数２〜１０個を有するジオールのジ（メタ）アクリレート（ｃ１）〔以下、「（ｃ１）成分」という〕を含むラジカル重合性化合物
（Ｄ）成分：光カチオン重合開始剤
【００１７】
（Ａ）成分としては、単量体（ａ２）が、炭素数１〜１０のアルキル基を有するアルキル（メタ）アクリレート及び／又は芳香族ビニル化合物を含む重合体が好ましい。
又、（Ａ）成分としては、全構成単量体単位中に、
単量体（ａ１）を１０〜８０重量％含み、
単量体（ａ２）として、炭素数１〜１０のアルキル基を有するアルキル（メタ）アクリレートを１０〜８０重量％及び芳香族ビニル化合物を１０〜８０重量％含み、
重量平均分子量が３，０００〜２０，０００である重合体が好ましい。
さらに、（Ａ）成分としては、単量体（ａ１）としてグリシジルメタクリレートを含み、
単量体（ａ２）としてメチルメタクリレート及びスチレンを含む重合体が好ましい。
（Ａ）成分としては、単量体（ａ１）及び単量体（ａ２）を高温重合して得られた重合体が好ましく、より好ましくは１６０℃以上の温度で高温重合して得られた重合体である。
【００１８】
（Ｂ）成分としては、炭素数４〜６個を有するアルカンジオールのジグリシジルエーテルが好ましい。
（Ｃ）成分としては、（メタ）アクリロイル基を１分子中に３個以上有する化合物を、組成物全体を基準として４０重量％以上含まないことが好ましい。また、（ｃ１）成分を、組成物全体を基準として４０〜９５重量％含むことが好ましい。
（Ｄ）成分としては、スルホニウム塩系光カチオン重合開始剤が好ましい。
【００１９】
各成分の割合としては、組成物全体中に、（Ａ）成分を２〜３０重量％、（Ｂ）成分を２〜４０重量％、（Ｃ）成分を４０〜９５重量％、（Ｄ）成分を１〜５重量％含有する組成物が好ましい。
【００２０】
組成物には、さらに、（Ｅ）成分として光ラジカル重合開始剤を、組成物全体を基準として０．１〜１０重量％含むものが好ましい。
【発明の効果】
【００２１】
本発明の組成物によれば、低粘度で硬化性にも優れ、ポリメチルメタクリレート等の（メタ）アクリル樹脂を含めた各種プラスチックフィルム等への接着力に優れ、無色透明性にも優れた活性エネルギー線硬化型接着剤組成物を提供することができる。このため、液晶ディスプレイや有機ＥＬディスプレイ等に使用される各種光学フィルム等の製造に好適に使用することができる。又、ディスプレイ以外の用途でも、例えば、窓や建材等でも、低粘度、硬化性、接着力、及び透明性が要求される種々の用途に対しても、好適に使用することができる。
【発明を実施するための形態】
【００２２】
本発明は、後記（Ａ）〜（Ｄ）成分を含む組成物であって、組成物全体を基準として、（Ａ）成分を１〜４０重量％、（Ｂ）成分を１〜５０重量％、（Ｃ）成分を３０〜９７重量％及び（Ｄ）成分を０．５〜１０重量％の割合で含み、
脂環式エポキシ基を有する化合物及びオキセタニル基を有する化合物を含まない、
プラスチック製フィルム又はシート用活性エネルギー線硬化型接着剤組成物に関する。
以下、（Ａ）〜（Ｄ）成分、その他の成分、及び本発明の組成物の好ましい使用方法について、詳細に説明する。
【００２３】
１．（Ａ）成分
（Ａ）成分は、単量体（ａ１）及び単量体（ａ２）を重合して得られた重合体であって、ガラス転移温度（以下、「Ｔｇ」という）が２０℃以上であり、重量平均分子量（以下、「Ｍｗ」という）が１，０００〜３０，０００である重合体である。
（Ａ）成分は、エポキシ基を有する重合体であり、カチオン硬化性化合物である（Ｂ）成分と共重合することができる。
【００２４】
（Ａ）成分のＴｇは、２０℃以上であり、４０℃以上が好ましく、より好ましくは４０〜１００℃である。
Ｔｇが２０℃に満たない重合体では接着力が不十分となってしまう。
尚、本発明においてＴｇとは、示差走査熱量計（ＤＳＣ）を用いて、１０℃／分の昇温速度で測定した値を意味する。
【００２５】
（Ａ）成分のＭｗは、１，０００〜３０，０００であり、３，０００〜２０，０００であるものがより好ましく、５，０００〜１５，０００であるものが特に好ましい。（Ａ）成分のＭｗが１，０００に満たない場合は、プラスチック基材との接着力が低下してしまう。（Ａ）成分のＭｗが３０，０００を超えると、高粘度となってしまい、無溶剤の塗工が困難となってしまう。
尚、本発明において、Ｍｗとは、ＧＰＣにより測定した分子量をポリスチレン換算したものを意味する。
【００２６】
（Ａ）成分は、単量体（ａ１）及び単量体（ａ２）を必須構成単量体単位とする重合体である。
単量体（ａ１）は、エポキシ基及びエチレン性不飽和基を有する化合物であり、エポキシ基としては脂環式エポキシ基を除く官能基である。
単量体（ａ１）におけるエチレン性不飽和基としては、ビニル基及び（メタ）アクリロイル基等が挙げられる。
単量体（ａ１）の具体例としては、グリシジル（メタ）アクリレート等が挙げられる。
【００２７】
単量体（ａ２）は、エチレン性不飽和基を有する化合物であって単量体（ａ１）以外の化合物である。
単量体（ａ２）におけるエチレン性不飽和基としては、ビニル基及び（メタ）アクリロイル基等が挙げられる。
単量体（ａ２）は、得られる重合体が前記Ｔｇを満たすように種々の化合物を適宜選択することができる。
【００２８】
単量体（ａ２）の好ましい具体例としては、アルキル（メタ）アクリレートが挙げられる。
【００２９】
アルキル（メタ）アクリレートとしては、メチル（メタ）アクリレート、エチル（メタ）アクリレート、ｎ−ブチル（メタ）アクリレート、ｓ−ブチル（メタ）アクリレート、ｔ−ブチル（メタ）アクリレート、イソブチル（メタ）アクリレート、へキシル（メタ）アクリレート、シクロへキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート及びｎ−テトラデシル（メタ）アクリレート等が挙げられる。
【００３０】
アルキル（メタ）アクリレートとしては、これら化合物の中でも、炭素数１〜１０のアルキル基を含むアルキル（メタ）アクリレートが好ましく、炭素数１〜４の低級アルキル基を有するアルキル（メタ）アクリレートがより好ましい。
【００３１】
この場合の単量体（ａ１）及び（ａ２）の組合せとしては、いずれもメタクリレートを必須成分として含むものが好ましく、単量体（ａ１）としてグリシジルメタクリレート、単量体（ａ２）としてメチルメタクリレート等の炭素数１〜４のアルキル基を有するアルキルメタクリレートの組合せが好ましい。
【００３２】
この場合の共重合割合としては、全構成単量体単位中に、単量体（ａ１）を１０〜８０重量％含み、単量体（ａ２）として、アルキル（メタ）アクリレートを２０〜９０重量％含むものが好ましく、より好ましくは、単量体（ａ１）を１０〜６０重量％含み、単量体（ａ２）として、アルキル（メタ）アクリレートを４０〜９０重量％含むものである。
【００３３】
単量体（ａ２）の他の好ましい具体例としては、芳香族ビニル化合物が挙げられる。
芳香族ビニル化合物としては、スチレン及びα−メチルスチレン等が挙げられる。
芳香族ビニル化合物は、アルキル（メタ）アクリレートと併用して使用することが好ましい。
【００３４】
この場合の単量体（ａ１）及び（ａ２）の組合せとしては、単量体（ａ１）としてグリシジルメタクリレートを使用し、単量体（ａ２）としてメチルメタクリレート等の炭素数１〜４のアルキル基を有するアルキルメタクリレート及びスチレンの組合せが好ましい。
【００３５】
この場合の共重合割合としては、全構成単量体単位中に、単量体（ａ１）を１０〜８０重量％含み、単量体（ａ２）として、アルキル（メタ）アクリレートを１０〜８０重量％及び芳香族ビニル化合物を１０〜８０重量％含むものが好ましく、より好ましくは、単量体（ａ１）を１０〜６０重量％含み、単量体（ａ２）として、アルキル（メタ）アクリレートを２０〜７０重量％及び芳香族ビニル化合物１０〜６０重量％を含むものである。
【００３６】
単量体（ａ２）としては、上記以外にも、目的に応じて種々のエチレン性不飽和基を有する化合物を使用することができる。
具体的には、（メタ）アクリル酸等のカルボキシル基含有単量体；アクリルアミド２−メチルプロパンスルホン酸及びスチレンスルホン酸等のスルホン酸基含有単量体；リン酸基含有単量体；（メタ）アクリロニトリル等のシアノ基含有単量体、ビニルエステル；酸無水物基含有単量体；ヒドロキシエチル（メタ）アクリレート、ヒドロキシエチル（メタ）アクリレート及びヒドロキシブチル（メタ）アクリレート等のヒドロキシアルキル（メタ）アクリレート等のヒドロキシル基含有単量体；アクリルアミド、Ｎ，Ｎ−ジメチルアクリルアミド、Ｎ，Ｎ−ジエチルアクリルアミド、（メタ）アクリロイルモルホリン等のアミド基含有単量体；Ｎ−（メタ）アクリロイルオキシエチルヘキサヒドロフタルイミド、Ｎ−（メタ）アクリロイルオキシエチルテトラヒドロフタルイミド等のイミド基含有単量体；並びにビニルエーテル等が挙げられる。
【００３７】
（Ａ）成分は、前記した単量体（ａ１）及び単量体（ａ２）を重合して得られたものである。
（Ａ）成分としては、高温重合で得られた重合体が好ましい。
（Ａ）成分はＭｗが低い重合体であり、このようなＭｗが低い重合体を通常の重合方法で製造する場合には、連鎖移動剤や重合開始剤を多くして製造する。連鎖移動剤を多量に使用した重合体を使用すると、組成物のカチオン硬化性や接着力が低下し易くなったり、又、重合開始剤を多量に使用した重合体を使用すると、組成物の保存安定性が低下し易くなる場合があるため、多量の連鎖移動剤や重合開始剤を必要としない高温重合により製造された重合体が好ましい。
【００３８】
高温重合の温度としては、１６０℃以上が好ましく、１６０〜３５０℃がより好ましく、１８０〜３００℃が特に好ましい。
高温重合の中でも、高温連続重合は、生産性優れるだけでなく、共重合体製品中の組成分布が出来難いため、相溶性に優れる等の長所を有する。
高温連続重合は、公知の方法で実施することができる（例えば、特表昭５７−５０２１７１号公報、特開昭５９−６２０７号公報及び特開昭６０−２１５００７号公報等）。
具体的には、加圧可能な反応器を溶媒で満たし、加圧下で所定温度に設定した後、単量体、又は必要に応じて重合溶媒、重合開始剤とからなる単量体混合物を一定の供給速度で反応器へ供給し、単量体混合物の供給量に見合う量の反応液を抜き出す方法が挙げられる。
【００３９】
（Ａ）成分としては、前記した化合物を単独で使用しても、又は二種以上を使用してもよい。
（Ａ）成分の含有割合は、組成物全体を基準として１〜４０重量％である。この割合とすることで、塗工性と接着力を良好にすることができる。
（Ａ）成分の好ましい含有割合は、組成物全体を基準として２〜３０重量％であり、より好ましくは２〜２５％である。
【００４０】
２．（Ｂ）成分
（Ｂ）成分は、炭素数２〜１０個を有するポリオールのポリグリシジルエーテルである。
尚、炭素数２〜１０個を有するポリオールにおける「炭素数」とは、ポリオールから水酸基を除いた部位を構成する炭素の数を意味する。
（Ｂ）成分としては、アルカンポリオールのポリグリシジルエーテル及び芳香族ポリオールのポリグリシジルエーテル等が挙げられ、アルカンジオールのジグリシジルエーテル及び芳香族ジオールのジグリシジルエーテルが好ましい。
【００４１】
（Ｂ）成分の具体例としては、エチレングリコールジグリシジルエーテル、プロピレングリコールジグリシジルエーテル、１，４−ブタンジオールジグリシジルエーテル、ネオペンチルグリコールジグリシジルエーテル、１，６−ヘキサンジオールジグリシジルエーテル、シクロヘキサンジメチロールジグリシジルエーテル、１，９−ノナンジオールジグリシジルエーテル、ジエチレングリコールジグリシジルエーテル、トリエチレングリコールジグリシジルエーテル、ジプロピレングリコールジグリシジルエーテル、トリプロピレングリコールジグリシジルエーテル、ヒドロキノンジグリシジルエーテル、レゾルシンジグリシジルエーテル、トリメチロールプロパンジグリシジルエーテル、トリメチロールプロパントリグリシジルエーテル、ペンタエリスリトールポリグリシジルエーテル、ジペンタエリスリトールポリグリシジルエーテル等が挙げられる。
【００４２】
（Ｂ）成分としては、１，４−ブタンジオールジグリシジルエーテル、ネオペンチルグリコールジグリシジルエーテル及び１，６−ヘキサンジオールジグリシジルエーテル等の炭素数４〜６個を有するアルカンジオールのジグリシジルエーテルが、得られる組成物が低粘度となり、硬化物が接着力に優れ、さらに無色透明である点で、より好ましい。これらの中でも、１，６−ヘキサンジオールジグリシジルエーテルが特に好ましい。
【００４３】
（Ｂ）成分としては、前記した化合物を単独で使用しても、又は二種以上を使用してもよい。
（Ｂ）成分の含有割合は、組成物全体を基準として１〜５０重量％である。この割合とすることで、接着力を良好にすることができる。
（Ｂ）成分の好ましい含有割合は、組成物全体を基準として２〜４０重量％であり、より好ましくは２〜３０重量％である。
【００４４】
３．（Ｃ）成分
（Ｃ）成分は、（ｃ１）成分〔炭素数２〜１０個を有するジオールのジ（メタ）アクリレート〕を含むラジカル重合性化合物である。
【００４５】
尚、炭素数２〜１０個を有するジオールにおける「炭素数」とは、ジオールから水酸基を除いた部位を構成する炭素の数を意味する。
【００４６】
（ｃ１）成分の好ましい具体例としては、エチレングリコールジ（メタ）アクリレート、プロピレングリコールジ（メタ）アクリレート、１，４−ブタンジオールジ（メタ）アクリレート、ネオペンチルグリコールジ（メタ）アクリレート、１，６−ヘキサンジオールジ（メタ）アクリレート、３−メチル−１，５−ペンタンジオールジ（メタ）アクリレート、シクロヘキサンジメチロールジ（メタ）アクリレート、２−ブチル−２−エチル−１，３−プロパンジオールジ（メタ）アクリレート、１，９−ノナンジオールジ（メタ）アクリレート、ジエチレングリコールジ（メタ）アクリレート、ジプロピレングリコールジ（メタ）アクリレート、トリエチレングリコールジ（メタ）アクリレート、トリプロピレングリコールジ（メタ）アクリレート、ネオペンチルグリコールとヒドロキシピバリン酸と（メタ）アクリル酸のエステル化反応生成物等が挙げられる。
【００４７】
（ｃ１）成分としては、硬化性及び接着力の点で、炭素数２〜１０個を有するアルカンジオールのジ（メタ）アクリレートがさらに好ましく、１，６−ヘキサンジオールジアクリレートが特に好ましい。
【００４８】
（ｃ１）成分としては、前記した化合物を単独で使用しても、又は二種以上を使用してもよい。
【００４９】
（Ｃ）成分のうち、（ｃ１）成分以外のラジカル重合性化合物〔以下、（ｃ２）成分ともいう〕としては、種々の（メタ）アクリロイル基含有化合物やビニル基含有化合物が挙げられるが、（メタ）アクリロイル基含有化合物が好ましい。
これら化合物の分子量としては、種々のものが選択でき、モノマー、オリゴマー、及びポリマーのいずれであってもよい。
【００５０】
（メタ）アクリロイル基含有化合物としては、分子内に１個の（メタ）アクリロイル基を有する化合物〔以下、「単官能（メタ）アクリレート」という〕及び分子内に２個以上の（メタ）アクリロイル基を有する化合物〔以下、「多官能（メタ）アクリレート」という〕が挙げられる。
【００５１】
単官能（メタ）アクリレートの具体例としては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、２−エチルヘキシル（メタ）アクリレート、ｎ−オクチル（メタ）アクリレート、イソオクチル（メタ）アクリレート、ラウリル（メタ）アクリレート、ステアリル（メタ）アクリレート、２−ヒドロキシエチル（メタ）アクリレ−ト、２−ヒドロキシプロピル（メタ）アクリレ−ト、４−ヒドロキシブチル（メタ）アクリレート、シクロヘキシル（メタ）アクリレート、イソボルニル（メタ）アクリレート、１，４−シクロヘキサンジメチロールモノ（メタ）アクリレート、ジシクロペンタニル（メタ）アクリレート、ジシクロペンテニル（メタ）アクリレート、ジシクロペンテニルオキシエチル（メタ）アクリレート、ベンジル（メタ）アクリレート、フェノールアルキレンオキサイド付加物の（メタ）アクリレート、ｐ−クミルフェノールアルキレンオキサイド付加物の（メタ）アクリレート、ｏ−フェニルフェノールアルキレンオキサイド付加物の（メタ）アクリレート、ノニルフェノールアルキレンオキサイド付加物の（メタ）アクリレート、２−メトキシエチル（メタ）アクリレート、エトキシエトキシエチル（メタ）アクリレート、２−エチルヘキシルアルコールのアルキレンオキサイド付加物の（メタ）アクリレート、ペンタンジオールモノ（メタ）アクリレート、ヘキサンジオールモノ（メタ）アクリレート、ジエチレングリコールのモノ（メタ）アクリレート、トリエチレングリコールのモノ（メタ）アクリレート、ポリエチレングリコールのモノ（メタ）アクリレート、ジプロピレングリコールのモノ（メタ）アクリレート、トリプロピレングリコールのモノ（メタ）アクリレート、ポリプロピレングリコールのモノ（メタ）アクリレート、２−ヒドロキシ−３−フェノキシプロピル（メタ）アクリレート、２−ヒドロキシ−３−ブトキシプロピル（メタ）アクリレート、テトラヒドロフルフリル（メタ）アクリレート、カプロラクトン変性テトラヒドロフルフリル（メタ）アクリレート、（２−エチル−２−メチル−１，３−ジオキソラン−４−イル）メチル（メタ）アクリレート、（２−イソブチル−２−メチル−１，３−ジオキソラン−４−イル）メチル（メタ）アクリレート、（１，４−ジオキサスピロ［４，５］デカン−２−イル）メチル（メタ）アクリレート、２−（メタ）アクリロイルオキシエチルイソシアネート、アリル（メタ）アクリレート、Ｎ−（メタ）アクリロイルオキシエチルヘキサヒドロフタルイミド、Ｎ−（メタ）アクリロイルオキシエチルテトラヒドロフタルイミド、２−（メタ）アクリロイルオキシエチルヘキサヒドロフタル酸、２−（メタ）アクリロイルオキシエチルコハク酸、ω−カルボキシ−ポリカプロラクトンモノ（メタ）アクリレート、等が挙げられる。
【００５２】
多官能（メタ）アクリレートの具体例としては、ビスフェノールＡアルキレンオキサイド付加物のジ（メタ）アクリレート、水素添加ビスフェノールＡのジ（メタ）アクリレート、トリシクロデカンジメチロールジ（メタ）アクリレート、トリメチロールプロパントリ（メタ）アクリレート、ジトリメチロールプロパンテトラ（メタ）アクリレート、ペンタエリスリトールトリ又はテトラ（メタ）アクリレート、ジペンタエリスリトールペンタ又はヘキサ（メタ）アクリレート、ウレタン（メタ）アクリレート、エポキシ（メタ）アクリレート、及びポリエステル（メタ）アクリレート（但し炭素数２〜１０個を有するジオールのジ（メタ）アクリレートを除く）等が挙げられる。ポリエステル（メタ）アクリレートは、デンドリマー型の（メタ）アクリレートであっても良い。
【００５３】
（Ｃ）成分〔（ｃ１）成分及び（ｃ２）成分〕の含有割合は、組成物全体を基準として３０〜９７重量％である。この割合とすることで、硬化性と接着力を良好にすることができる。
（Ｃ）成分の好ましい含有割合は、組成物全体を基準として４０〜９５重量％である。
【００５４】
（ｃ１）成分の好ましい含有割合は、組成物全体を基準として１〜９５重量％であり、より好ましくは５〜９５重量％、さらに好ましくは１０〜９５重量％、特に好ましくは４０〜９５重量％である。
【００５５】
（Ｃ）成分としては、（メタ）アクリロイル基を１分子中に３個以上有する化合物を、組成物全体を基準として４０重量％以上含まないことが好ましい。これら化合物の含有量は、より好ましくは２０重量％以下、さらに好ましくは１０重量％以下、特に好ましくは０重量％である。（メタ）アクリロイル基を１分子中に３個以上有する化合物を４０重量％より多く含むと、種々プラスチック基材との接着力が低下することがある。
【００５６】
４．（Ｄ）成分
（Ｄ）成分は、光カチオン重合開始剤である。即ち、紫外線や電子線等の活性エネルギー線の照射によって、カチオン又はルイス酸を発生し、エポキシ化合物やオキセタン化合物等のカチオン硬化性成分の重合を開始させる化合物である。
（Ｄ）成分の具体例としては、スルホニウム塩、ヨードニウム塩及びジアゾニウム塩等が挙げられる。
【００５７】
スルホニウム塩の例として、例えば、
トリフェニルスルホニウム ヘキサフルオロホスフェート、
トリフェニルスルホニウム ヘキサフルオロアンチモネート、
トリフェニルスルホニウム テトラキス（ペンタフルオロフェニル）ボレート、
ジフェニル−4−（フェニルチオ）フェニルスルホニウム ヘキサフルオロホスフェート、
ジフェニル−4−（フェニルチオ）フェニルスルホニウム ヘキサフルオロアンチモネート、
４，４’−ビス〔ジフェニルスルホニオ〕ジフェニルスルフィド ビスヘキサフルオロホスフェート、
４，４’−ビス〔ジ（β−ヒドロキシエトキシ）フェニルスルホニオ〕ジフェニルスルフィド ビスヘキサフルオロアンチモネート、
４，４’−ビス〔ジ（β−ヒドロキシエトキシ）フェニルスルホニオ〕ジフェニルスルフィド ビスヘキサフルオロホスフェート、
７−〔ジ（ｐ−トルイル）スルホニオ〕−２−イソプロピルチオキサントン ヘキサフルオロアンチモネート、
７−〔ジ（ｐ−トルイル）スルホニオ〕−２−イソプロピルチオキサントン テトラキス（ペンタフルオロフェニル）ボレート、
４−フェニルカルボニル−４’−ジフェニルスルホニオ−ジフェニルスルフィド ヘキサフルオロホスフェート、
４−（ｐ−ｔｅｒｔ−ブチルフェニルカルボニル）−４’−ジフェニルスルホニオ−ジフェニルスルフィド ヘキサフルオロアンチモネート、
４−（ｐ−ｔｅｒｔ−ブチルフェニルカルボニル）−４’−ジ（ｐ−トルイル）スルホニオ−ジフェニルスルフィド テトラキス（ペンタフルオロフェニル）ボレート等のトリアリールスルホニウム塩が挙げられる。
【００５８】
ヨードニウム塩の例として、例えば、
ジフェニルヨードニウムテトラキス（ペンタフルオロフェニル）ボレート
ジフェニルヨードニウムヘキサフルオロホスフェート、
ジフェニルヨードニウムヘキサフルオロアンチモネート、
ジ（４−ｔ−ブチルフェニル）ヨードニウム ヘキサフルオロホスフェート、
ジ（４−ｔ−ブチルフェニル）ヨードニウム ヘキサフルオロアンチモネート、
トリルクミルヨードニウム テトラキス（ペンタフルオロフェニル）ボレート、
（４−メチルフェニル）［４−（２−メチルプロピル）フェニル］−ヘキサフロオロホスフェート、
ジ（４−ノニルフェニル）ヨードニウムヘキサフルオロホスフェート、
ジ（４−アルキルフェニル）ヨードニウムヘキサフルオロホスフェート、
等のジアリールヨードニウム塩が挙げられる。
【００５９】
ジアゾニウム塩の例として、例えば
ベンゼンジアゾニウム ヘキサフルオロアンチモネート、
ベンゼンジアゾニウム ヘキサフルオロホスフェート
等が挙げられる。
【００６０】
（Ｄ）成分は市販されており、アデカオプトマーＳＰ−１００、ＳＰ−１５０、ＳＰ−１５２、ＳＰ−１７０、ＳＰ−１７２〔（株）ＡＤＥＫＡ製〕、フォトイニシエーター２０７４（ローディア社製）、カヤラッドＰＣＩ−２２０、ＰＣＩ−６２０〔日本化薬（株）製〕、イルガキュア２５０（チバ・ジャパン社製〕、ＣＰＩ−１００Ｐ、ＣＰＩ−１１０Ｐ、ＣＰＩ−１０１Ａ、ＣＰＩ−２００Ｋ、ＣＰＩ−２１０Ｓ〔サンアプロ（株）製）、ＷＰＩ―１１３、ＷＰＩ―１１６〔和光純薬工業（株）製〕）、ＢＢＩ−１０２、ＢＢＩ−１０３、ＴＰＳ−１０２、ＴＰＳ−１０３、ＤＴＳ−１０２、ＤＴＳ−１０３〔みどり化学（株）製〕等が挙げられる。
【００６１】
これらの中でも、活性エネルギー線硬化性に優れ、無色透明性にも優れる理由で、スルホニウム塩が好ましく、トリアリールスルホニウム塩がより好ましい。トリアリールスルホニウム塩としては、前記したものの中でも、トリフェニルスルホニウム  ヘキサフルオロホスフェート及びジフェニル−４−（フェニルチオ）フェニルスルホニウム ヘキサフルオロホスフェートが好ましい。
【００６２】
（Ｄ）成分としては、前記した化合物を単独で使用しても、又は二種以上を使用してもよい。
【００６３】
（Ｄ）成分の含有割合は、組成物全体中に０．５〜１０重量％であり、好ましくは１〜５重量％である。（Ｄ）成分の割合が０．５重量％未満では硬化性が不十分となり、１０重量％を超えると硬化物の無色透明性が悪化する。
【００６４】
５．その他の成分
本発明の組成物は、脂環式エポキシ基を有する化合物及びオキセタニル基を有する化合物を、実質的に（１％未満の不純物程度の含有量を除いて）含まないことを特徴とする。
脂環式エポキシ基を有する化合物を含む組成物は、ポリメチルメタクリレート等、一部プラスチック基材との接着力が低下してしまう。又、オキセタニル基を有する化合物を含む組成物は、トリアセチルセルロース等の一部プラスチック基材との接着力が低下してしまう。
【００６５】
本発明の組成物は、前記（Ａ）〜（Ｄ）成分を必須とするものであるが、目的に応じて、脂環式エポキシ基を有する化合物及びオキセタニル基を有する化合物を除く種々の成分（「その他の成分」という）を配合することができる。
その他の成分としては、光ラジカル重合開始剤〔以下、「（Ｅ）成分」という〕、（Ａ）及び（Ｂ）成分以外のグリシジルエーテル化合物、（Ａ）成分以外のポリマー、フィラー、及び各種添加剤等が挙げられる。
以下、これら成分について説明する。
【００６６】
5−1）（Ｅ）成分
（Ｅ）成分は、光ラジカル重合開始剤である。即ち、紫外線や電子線等の活性エネルギー線の照射によってラジカルを発生し、ラジカル硬化性の（Ｃ）成分の重合を開始させ、硬化させる化合物である。
【００６７】
ラジカル硬化性成分は、（Ｄ）成分（光カチオン重合開始剤）が光や電子線等の活性エネルギー線で分解する際に発生するラジカルにより、ラジカル硬化性成分を硬化させることは可能である。しかし、少ない照射量で十分に反応させ、良好な接着力を得るためには、（Ｅ）成分であるラジカル重合開始剤を含有することが好ましい。
【００６８】
（Ｅ）成分の具体例として、例えば、次のような化合物を挙げることができる。
４′−フェノキシ−２，２−ジクロロアセトフェノン、４′−tert−ブチル−２，２−ジクロロアセトフェノン、２，２−ジメトキシ−２−フェニルアセトフェノン、２−メチル−１−（４−メチルチオフェニル）−２−モルフォリノプロパン−１−オン、１−ヒドロキシ−シクロヘキシル−フェニル−ケトン、α，α−ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、１−〔４−（２−ヒドロキシエトキシ）フェニル〕−２−ヒドロキシ−２−メチルプロパン−１−オン、及び２−ベンジル−２−ジメチルアミノ−１−（４−モルフォリノフェニル）ブタン−１−オンの如き、アセトフェノン系光重合開始剤；
ベンゾイン、ベンゾインメチルエーテル、ベンゾインエチルエーテル、ベンゾインイソプロピルエーテル、及びベンゾインイソブチルエーテルの如き、ベンゾインエーテル系光重合開始剤；
ベンゾフェノン、ｏ−ベンゾイル安息香酸メチル、４−フェニルベンゾフェノン、４−ベンゾイル−４′−メチルジフェニルサルファイド、及び２，４，６−トリメチルベンゾフェノンの如き、ベンゾフェノン系光重合開始剤；
２−イソプロピルチオキサントン、２，４−ジエチルチオキサントン、２，４−ジクロロチオキサントン、及び１−クロロ−４−プロポキシチオキサントンの如き、チオキサントン系光重合開始剤；
２，４，６−トリメチルベンゾイルジフェニルホスフィンオキサイド、ビス（２，６−ジメトキシベンゾイル）−２，４，４−トリメチルペンチルホスフィンオキサイド、及びビス（２，４，６−トリメチルベンゾイル）フェニルホスフィンオキサイドの如き、アシルホスフィンオキサイド系光重合開始剤；
１，２−オクタンジオン，１−〔４−（フェニルチオフェニル）〕−，２−（Ｏ−ベンゾイルオキシム）の如き、オキシム・エステル系光重合開始剤；
カンファーキノン等。
【００６９】
（Ｅ）成分は、１種類を単独で、又は２種類以上を所望の性能に応じて配合し、用いることができる。
【００７０】
（Ｅ）成分の含有割合は、組成物全体に対して、０〜１０重量％であることが好ましく、０．１〜１０重量％であることがより好ましく、０．５〜５重量％であることがさらに好ましい。
【００７１】
5−2）（Ａ）及び（Ｂ）成分以外のグリシジルエーテル化合物
本発明の組成物には、前記した（Ａ）及び（Ｂ）成分以外の種々のグリシジルエーテル化合物を配合することができる。これらの具体例としては、ブチルグリシジルエーテル、２−エチルヘキシルグリシジルエーテル、フェニルグリシジルエーテル、tert-ブチルフェニルグリシジルエーテル等の単官能グリシジルエーテル化合物や、ビスフェノールＡ型エポキシ樹脂、ビスフェノールＦ型エポキシ樹脂、フェノールノボラック型エポキシ樹脂、クレゾールノボラック型エポキシ樹脂、ポリエチレングリコール（繰返し数６以上）ジグリシジルエーテル、ポリプロピレングリコール（繰返し数４以上）ジグリシジルエーテル、ポリテトラメチレングリコール（繰返し数３以上）ジグリシジルエーテル、水添ビスフェノールＡジグリシジルエーテル、両末端水酸基のポリブタジエンジグリシジルエーテル等の炭素数１１以上のポリオールのポリグリシジルエーテル等が挙げられる。
これらの、（Ａ）及び（Ｂ）成分以外のグリシジルエーテル化合物の配合割合は、組成物全体を基準として、２０重量％以下であることが好ましく、より好ましくは１０重量％以下である。
【００７２】
5−3）添加剤等
本発明の組成物は、これらの他にも、本発明の効果を損なわない限り、硬化性成分以外の各種添加剤を含んでいても良い。各種添加剤としては、熱カチオン重合開始剤、光増感剤、紫外線吸収剤、光安定剤、酸化防止剤、重合禁止剤、シランカップリング剤、ポリオール化合物、（Ａ）成分以外のポリマー、粘着付与剤、フィラー、金属微粒子、金属酸化物微粒子、イオントラップ剤、消泡剤、レベリング剤、色素及び顔料等が挙げられる。
【００７３】
６．プラスチック製フィルム又はシート用活性エネルギー線硬化型接着剤組成物
本発明は、前記（Ａ）〜（Ｄ）成分を必須成分として含むプラスチック製又はシート用活性エネルギー線硬化型接着剤組成物に関する。
【００７４】
本発明の組成物は、組成物中の全塩素含有量が０．１重量％以下であることが好ましい。組成物中の全塩素含有量を減少される方法としては、例えば、（Ｂ）成分や（Ａ）及び（Ｂ）成分以外のグリシジルエーテル化合物の全て又は一部として、蒸留精製品を使用する等が挙げられる。
【００７５】
本発明の組成物の製造方法としては、常法に従えば良く、前記（Ａ）〜（Ｄ）成分を、必要に応じてさらにその他成分を、常法に従い攪拌・混合することにより製造することができる。この場合、必要に応じて加熱又は加温することができる。
【００７６】
本発明の組成物は、プラスチックフィルム等同士の接着、プラスチックフィルム等とこれ以外の種々の基材（以下、「その他基材」という）の接着に使用することができる。つまり、少なくとも一方がプラスチックフィルム等である２つの基材の接着に使用できる。尚、以下において、単に「基材」と表記した場合は、プラスチックフィルム等及びその他基材の総称を意味する。その他基材としては、ガラス、金属酸化物、金属、木、紙等が挙げられる。
【００７７】
プラスチックフィルム等における材質としては、例えば、シクロオレフィンポリマー、（メタ）アクリル樹脂、ポリスチレン、アクリル／スチレン共重合体、トリアセチルセルロース、セルロースアセテートブチレート、ポリ塩化ビニル、ポリ塩化ビニリデン、ポリエチレン、ポリプロピレン、ＡＢＳ樹脂、ポリアミド、ポリエステル、ポリカーボネート、ポリウレタン、及び塩素化ポリプロピレン等が挙げられる。（メタ）アクリル樹脂としては、ポリメチルメタクリレート、メチルメタクリレートを主成分とする共重合体である（メタ）アクリル樹脂、メチルメタクリレートを重合モノマーとして含まない（メタ）アクリル樹脂等を挙げることができる。
本発明の組成物は、これらプラスチックフィルム等の中でも、シクロオレフィンポリマー、（メタ）アクリル樹脂、及びトリアセチルセルロース等のセルロース系樹脂に好ましく適用できるものである。
【００７８】
金属酸化物としては、例えば、酸化スズ、酸化インジウム、酸化チタン、酸化亜鉛等が挙げられる。金属としては、例えば、金、銀、銅、アルミ、鉄、ニッケル、チタン等が挙げられる。これらのうち、蒸着やスパッタリング等で形成される透明性の薄膜が基材である場合、本発明の組成物の特徴の一つである透明性が要望されることが多いため、より好ましく適用される。
【００７９】
尚、プラスチックフィルム等が難接着性の材質である場合、本発明の組成物を塗工する前に、一方又は両方の表面に活性化処理を行うことができる。表面活性化処理としてはプラズマ処理、コロナ放電処理、薬液処理、粗面化処理及びエッチング処理、火炎処理等が挙げられ、これらを併用してもよい。
【００８０】
７．使用方法
本発明の組成物の使用方法としては、常法に従えば良く、基材に組成物を塗工した後、もう一方の基材と貼り合せ、活性エネルギー線を照射する方法等が挙げられる。
本発明の組成物は、基材として薄層被着体を接着する場合に好適である。薄層被着体を接着する場合の使用方法は、ラミネートの製造において通常行われている方法に従えばよい。例えば、組成物を第１の薄層被着体に塗工し、これに第２の薄層被着体を貼り合わせ、活性エネルギー線の照射を行う方法等が挙げられる。
【００８１】
基材に対する塗工は、従来知られている方法に従えばよく、ナチュラルコーター、ナイフベルトコーター、フローティングナイフ、ナイフオーバーロール、ナイフオンブランケット、スプレー、ディップ、キスロール、スクイーズロール、リバースロール、エアブレード、カーテンフローコーター、コンマコーター、グラビアコーター、マイクログラビアコーター、ダイコーター及びカーテンコーター等の方法が挙げられる。
【００８２】
又、本発明の組成物の塗布厚さは、使用する基材及び用途に応じて選択すればよいが、好ましくは０．１〜１０μｍであり、より好ましくは１〜５μｍである。
【００８３】
活性エネルギー線としては、可視光線、紫外線、Ｘ線及び電子線等が挙げられるが、安価な装置を使用することができるため、紫外線が好ましい。
【００８４】
紫外線により硬化させる場合の光源としては、様々のものを使用することができ、例えば加圧或いは高圧水銀灯、メタルハライドランプ、キセノンランプ、無電極放電ランプ、カーボンアーク灯及びＬＥＤ等が挙げられる。これらの中でも、高圧水銀灯及びメタルハライドランプは特に好ましい。紫外線の照射量は、ＵＶ−Ａ領域（３６５ｎｍ近傍）において、１００〜２，０００ｍＪ／ｃｍ2であることが好ましく、より好ましくは２００〜１，５００ｍＪ／ｃｍ2、さらに好ましくは３００〜１，０００ｍＪ／ｃｍ2である。
【００８５】
電子線により硬化させる場合には、使用できるＥＢ照射装置としては種々の装置が使用でき、例えばコックロフトワルトシン型、バンデグラフ型及び共振変圧器型の装置等が挙げられ、電子線としては５０〜１０００ｅＶのエネルギーを持つものが好ましく、より好ましくは１００〜３００ｅＶである。
【００８６】
本発明の組成物は、積層体の製造に好ましく使用することができる。
具体的には、基材に前記した組成物を塗工し、当該塗工面に他の基材を貼合し、前記基材のいずれかの側から活性エネルギー線を照射する方法等が挙げられる。
この場合、両方の基材、又は少なくとも一方の基材として、プラスチックフィルム等を使用する。基材の具体例及び好ましい例は前記した通りである。
組成物の塗工方法、組成物の膜厚、活性エネルギー線の種類の照射条件等も前記した通りである。
【実施例】
【００８７】
以下に実施例及び比較例を挙げ、本発明をより具体的に説明する。但し、本発明は、これらの例によって限定されるものではない。
尚、後記において「部」とは重量部を意味し、表中の配合割合を示す数値は、重量％を意味する。
【００８８】
実施例及び比較例において、組成物の調製に用いた各成分は次のとおりであり、以下、次のように略記する。
【００８９】
（Ａ）成分
・ポリマーＸ：後述する製造例１で得られる重合体。
（Ａ’）成分〔（Ａ）成分以外の重合体〕
・ポリマーＹ：後述する製造例２で得られる重合体。
【００９０】
（Ｂ）成分
・ＨＤ−ＤＧＥ：１，６−ヘキサンジオールジグリシジルエーテル（蒸留精製品）、四日市合成（株）製の"エポゴーセーＨＤ（Ｄ）"
・ＲＳ−ＤＧＥ：レゾルシンジグリシジルエーテル（低塩素品）、ナガセケムテックス（株）製の"ＥＸ−２０１−ＩＭ"
・ＴＭＰ−ＰＧＥ：トリメチロールプロパンポリグリシジルエーテル（低塩素品）、ナガセケムテックス（株）製の"ＥＸ−３２１Ｌ"
（B'）成分〔（Ａ）及び（Ｂ）成分以外のグリシジルエーテル化合物〕
・２ＥＨ−ＧＥ：２−エチルヘキシルグリシジルエーテル（炭素数８個を有するモノオールのモノグリシジルエーテル）、和光純薬工業（株）製の試薬
【００９１】
（Ｃ）成分
（ｃ１）成分
・＃２３０：１，６−ヘキサンジオールジアクリレート、大阪有機化学工業（株）製の"ビスコート＃２３０"。
（ｃ２）成分
・ＰＯＡ：フェノキシエチルアクリレート、共栄社化学(株)製の"ライトアクリレートＰＯ−Ａ"。
・Ｍ３０５：ペンタエリスリトールトリ及びテトラアクリレート、東亞合成(株)製の"アロニックスＭ−３０５"。
【００９２】
（Ｄ）成分
・ＣＰＩ−１１０Ｐ：トリアリールスルホニウムヘキサフルオロホスフェート（有効成分１００％）、サンアプロ（株）製の"ＣＰＩ−１１０Ｐ"。
【００９３】
（Ｅ）成分
・Ｉｒｇ−１８４：１−ヒドロキシ−シクロヘキシル−フェニル−ケトン、ＢＡＳＦ社製の“イルガキュア１８４”。
【００９４】
脂環式エポキシ基を有する化合物（以下、「脂環エポキシ」という）
・ＣＥＬ−２０２１：３，４−エポキシシクロヘキシルメチル−３，４−エポキシシクロヘキサンカルボキシレート、ダイセル化学工業（株）製の"セロキサイド２０２１Ｐ" 
オキセタニル基を有する化合物（以下、「オキセタン」という）
・ＯＸＴ−２２１：ビス〔（３−エチルオキセタン−３−イル）メチル〕エーテル、東亞合成（株）製の"アロンオキセタンＯＸＴ−２２１"
【００９５】
（その他）
・ＪＥＲ−８２８：ビスフェノールＡ型エポキシ樹脂、三菱化学（株）製の"ｊＥＲ−８２８ＵＳ"。
【００９６】
１．製造例
１）製造例１
オイルジャケットを備えた容量１０００ｍＬの加圧式攪拌槽型反応器のジャケット温度を１９０℃に保った。次いで、反応器の圧力を一定に保ちながら、メチルメタクリレート（４５部）、グリシジルメタクリレート（３０部）、スチレン（２５部）、重合溶媒として、メチルエチルケトン（１８部）、重合開始剤としてジｔ−ブチルパーオキサイド（０．２５部）からなる単量体混合物を、一定の供給速度（４８ｇ／分、滞留時間：１２分）で原料タンクから反応器に連続供給を開始し、単量体混合物の供給量に相当する反応液を出口から連続的に抜き出した。反応開始直後に、一旦反応温度が低下した後、重合熱による温度上昇が認められたが、オイルジャケット温度を制御することにより、反応器の内温を１９２〜１９４℃に保持した。
反応器内温が安定してから３６分後の時点を、反応液の採取開始点とし、これから２５分間反応を継続した結果、１．２ｋｇの単量体混合液を供給し、１．２ｋｇの反応液を回収した。
その後反応液を薄膜蒸発器に導入して、未反応モノマー等の揮発成分を分離して、未反応モノマー等の揮発成分を除去し、重合体「ポリマーＸ」を得た。ＧＰＣを測定した結果、ポリスチレン換算の数平均分子量（Ｍｎ）が３，５００、重量平均分子量（Ｍｗ）が９，９００であり、Ｔｇ（ＤＳＣ測定、昇温速度１０℃／分）は６５℃であった。
【００９７】
２）比較製造例１
オイルジャケットを備えた容量１０００ｍＬの加圧式攪拌槽型反応器のジャケット温度を１８７℃に保った。次いで、反応器の圧力を一定に保ちながら、ブチルアクリレート（５０部）、グリシジルメタクリレート（５０部）、重合溶媒として、メチルエチルケトン（１８部）、重合開始剤としてジｔ−ブチルパーオキサイド（０．２５部）からなる単量体混合物を、一定の供給速度（４８ｇ／分、滞留時間：１２分）で原料タンクから反応器に連続供給を開始し、単量体混合物の供給量に相当する反応液を出口から連続的に抜き出した。反応開始直後に、一旦反応温度が低下した後、重合熱による温度上昇が認められたが、オイルジャケット温度を制御することにより、反応器の内温を１８９〜１９１℃に保持した。
反応器内温が安定してから３６分後の時点を、反応液の採取開始点とし、これから２５分間反応を継続した結果、１．２ｋｇの単量体混合液を供給し、１．２ｋｇの反応液を回収した。
その後反応液を薄膜蒸発器に導入して、未反応モノマー等の揮発成分を分離して、未反応モノマー等の揮発成分を除去し、重合体「ポリマーＹ」を得た。ＧＰＣを測定した結果、ポリスチレン換算の数平均分子量（Ｍｎ）が３，４６０、重量平均分子量（Ｍｗ）が９，７００であり、Ｔｇ（ＤＳＣ測定、昇温速度１０℃／分）は−１０℃であり、粘度は８０℃において１２，２００ｍＰａ・ｓであった。
【００９８】
２．実施例１〜８、比較例１〜１５
１）組成物の製造
表１〜表５に示す各成分をそれぞれの割合で配合し、常法に従って攪拌混合して、活性エネルギー線硬化型接着剤組成物を調製した。
得られた組成物の２５℃に於ける粘度は、東機産業（株）製のＥ型粘度計により測定した。
【００９９】
２）積層体の製造
厚さ１００μｍのシクロオレフィンポリマー〔商品名ゼオノアＺＦ−１４、日本ゼオン（株）製、以下「ゼオノア」という〕、及び厚さ７５μｍのＵＶ吸収剤入りアクリル樹脂〔商品名ＨＩ５０−７５ＫＴ−ＵＶ、（株）クラレ製、以下「アクリル樹脂」という〕上に、易接着処理としてコロナ処理を実施した。
次いで、アクリル樹脂のコロナ処理面に、表１〜表５に示す組成物を、バーコータで３μｍ厚に塗工した後、ゼオノアをラミネートした。このとき、ゼオノアのコロナ処理面が塗工面に接するよう配置した。
最後に、アイグラフィックス（株）製のベルトコンベア付き紫外線照射装置（メタルハライドランプ使用）により、ゼオノアの表面から、積算光量６００ｍＪ／ｃｍ2（ＵＶ−Ａ）で紫外線を照射し、接着剤組成物を硬化させた。
この実験を、２３℃、相対湿度５０％の条件下で実施した。
紫外線照射直後に積層体の端を手で剥離し、下記評価方法に従い硬化性を評価した。
又、得られた積層体は、２３℃、相対湿度５０％の条件下で１日放置した後、下記評価方法に従い、無色透明性及び接着力を評価した。それらの結果を、表１〜表５に示す。
【０１００】
３．評価方法
１）硬化性
紫外線照射直後に積層体の端を手で剥離し、以下の基準で判定した。
○：硬化しており、被着体同士がずれない程度以上の接着力を有していた。
△：液状ではないが、半硬化状態であり、被着体同士がずれる程度の弱い接着力であるか、又は、粘着剤のような粘着性を有する状態であった。
×：液状であった。
【０１０１】
２）無色透明性の評価
得られた積層体を目視観察し、以下の基準で判定した。
○：濁りや黄変が全く感じられない
△：濁りや黄変が僅かに感じられた
×：濁りや黄変が明らかに感じられた
【０１０２】
３）接着力の評価
得られた積層体を、幅１インチ、長さ１０ｃｍに切り出し、Ｔ字剥離試験、剥離速度２００ｍｍ／分で剥離接着力を評価した。
【０１０３】
【表１】
2015229744.tif 000002
【０１０４】
【表２】
2015229744.tif 000003
【０１０５】
【表３】
2015229744.tif 000004
【０１０６】
【表４】
2015229744.tif 000005
【０１０７】
【表５】
2015229744.tif 000006
【０１０８】
本発明の組成物である実施例１〜８は、低粘度で塗工性に優れ、紫外線硬化性、硬化物の無色透明性、及び接着力のいずれにも優れるものであった。特に、（Ｂ）成分として１，６−ヘキサンジオールジグリシジルエーテルを使用し、かつ（ｃ１）成分を４０％以上含む実施例１〜５の組成物は、フィルムが破壊し、剥離できない程接着力が強かった。
一方、（Ａ）成分及び／又は（Ｂ）成分を含まない比較例１〜６と比較例１０の組成物は、接着力が低かった。ここで、比較例６の組成物は、（Ｂ）成分の代わりに脂環式エポキシ化合物を含む組成物であるが、実施例５の組成物に比べて接着力が大幅に低下した。
（Ｂ）成分の配合割合が本発明の上限５０％を超過する比較例７の組成物は、接着力が低かった。
（Ｃ）成分を含まない比較例８〜１０の組成物は、紫外線硬化性が非常に悪かった。
（Ｃ）成分の中に（ｃ１）成分を含まない比較例１１及び同１２の組成物は、実施例５及び同６の組成物に比べて、接着力が大幅に低下した。
（Ａ）成分の代わりに、Ｔｇが２０℃未満の（A’）を使用した比較例１３の組成物は、実施例２の組成物に比べて接着力が低下した。
（Ｂ）成分を（B’）成分に置き換えた比較例１４の組成物は、実施例２の組成物に比べて接着力が大幅に低下した。
実施例２の組成物における（Ｂ）成分の一部を脂環エポキシに変えた比較例１５の組成物は、実施例２の組成物に比べて、接着力が大きく低下した。
【０１０９】
３．実施例９、比較例１６
１）組成物の製造
表６に示す成分を、実施例１〜８及び比較例１〜１５と同様の方法に従い調製し、粘度を測定した。
２）積層体の製造
得られた組成物を使用し、アクリル樹脂を厚さ１００μｍのトリアセチルセルロースフィルム〔商品名ロンザＴＡＣ１００、ロンザ社製〕に変更する以外は、実施例１〜８及び比較例１〜１５と同様の方法に従い評価した。得られた結果を表６に示す。
【０１１０】
【表６】
2015229744.tif 000007
【０１１１】
表６の結果から明らかなように、実施例９の組成物における（Ｂ）成分の一部をオキセタンに変えた比較例１６の組成物は、接着力が大きく低下した。
【産業上の利用可能性】
【０１１２】
本発明の組成物は、プラスチック製フィルム等の接着剤として使用することができ、特に、液晶ディスプレイや有機ＥＬディスプレイに使用される光学フィルムの接着に好適に使用することができる。